(57)【特許請求の範囲】
【請求項１】
ステンレス鋼材の表面に生成した酸化膜を、１〜９９ｗｔ％の濃度でエッチング剤を含有するエッチング剤の水溶液により２０〜６０℃で５〜６００秒処理することで減膜する工程であって、前記エッチング剤として、フッ化水素アンモニウム、硫酸、硝酸及び塩酸のうちいずれか１種又はこれらの混合物を用いる減膜工程と、
前記減膜した酸化膜を、５〜２５ｗｔ％の濃度で酸化処理剤を含有する酸化処理剤の水溶液により２０〜６０℃で１〜３０秒処理することで増膜する工程であって、前記酸化処理剤として、硝酸及び硫酸のうちいずれか１種又はこれらの混合物を用いる増膜工程と、
増膜工程を経た前記ステンレス鋼材を、硫酸水溶液に接触させ、その表面を、金属めっき処理に適した状態に改質する改質工程と、
前記改質工程の後に、前記ステンレス鋼材に無電解金属めっき処理を施す金属めっき工程と、を有し、
金属めっき処理に適した状態として、ステンレス鋼材の酸化膜の表面におけるオージェ電子分光分析によるＣｒ／Ｏ値を０．０５〜０．２の範囲およびＣｒ／Ｆｅ値を０．５〜０．８の範囲とした状態とする金属めっき被覆ステンレス材の製造方法。
【請求項２】
前記改質工程において、前記ステンレス鋼材を、硫酸濃度が２０〜２５体積％である硫酸水溶液に、５０〜７０℃の温度で５〜６００秒間浸漬させる処理を行う請求項１に記載の金属めっき被覆ステンレス材の製造方法。
【発明の詳細な説明】
【技術分野】
【０００１】
本発明は、金属めっき被覆ステンレス材の製造方法に関する。
【背景技術】
【０００２】
従来、コネクタ、スイッチもしくはプリント配線基板などに用いられる電気接点材料として、ステンレス鋼材の表面に金めっき層等の金属めっき層が被覆された金属めっき被覆ステンレス材や、表面処理したステンレス鋼材が用いられている。
【０００３】
表面に金属めっき層が形成されたステンレス鋼材（以下、金属めっき被覆ステンレス材ともいう）は、表面の金属めっき層の密着性を向上させるために、金属めっき層を形成する前に、ステンレス鋼材上に下地ニッケルめっきを施して下地ニッケルめっき層が形成されるほか、たとえば、特許文献１に記載のように、下地ニッケルめっきを施すことなく、ステンレス鋼材上に、直接、金属めっき層を形成する技術も知られている。また、表面処理したステンレス鋼材としては、たとえば、特許文献２のように、表面に所定の酸化膜を形成したステンレス鋼材が知られている。
【先行技術文献】
【特許文献】
【０００４】
【特許文献１】特開２００８−４４９８号公報
【特許文献２】特開２００７−２８０６６４号公報
【発明の概要】
【発明が解決しようとする課題】
【０００５】
金属めっき被覆ステンレス材では、表面の金属めっき層の厚みを薄くし過ぎると、金属めっき層の被覆率が著しく低下することにより、金属めっき層に要求される特性が得られなくなるとともに、ステンレス鋼材が露出して耐食性が低下する一方で、表面の金属めっき層の厚みを厚くし過ぎると、コスト的に不利になる。そのため、金属めっき被覆ステンレス材においては、これらの問題を解決するために、表面に形成する金属めっき層について、厚みを薄く且つ均一なものとすることが求められている。
【０００６】
しかしながら、上記特許文献１に開示されている技術では、ステンレス鋼材上に形成する金属めっき層の厚みが不均一になり、金属めっき層の密着性及び耐食性が低下するという問題がある。すなわち、ステンレス鋼材の表面は、空気雰囲気に曝されることで自然酸化膜が生成するが、この酸化膜は、ステンレス鋼材の個体ごとに厚みが異なり、さらに一のステンレス鋼材の同一面内でも厚みのばらつきがある。上記特許文献１の技術では、基板として用いるステンレス鋼材の表面に生成した酸化膜のばらつきを考慮していないため、ステンレス鋼材上に形成する金属めっき層は、酸化膜の厚みのばらつきに応じて厚みが不均一になってしまい、めっきが析出しない箇所が発生したり、金属めっき層の剥離が発生したりする。これにより金属めっき層の被覆率が低下して、耐食性、導電性及び平滑性などの金属めっき層に要求される特性が低下するという問題がある。
また、上記特許文献２に開示されている技術では、ステンレス鋼材への表面処理として、ステンレス鋼材に陰極電解処理を施すことで、ステンレス鋼材上に所定の酸化膜を形成し、ステンレス鋼材の防食性などを向上させているが、形状が複雑で均一に通電ができないステンレス鋼材や、基材の電気抵抗が高く通電が困難なステンレス鋼材を用いる場合、ステンレス鋼材への通電が不均一に成り、形成される酸化膜の厚みが不均一になる等の問題がある。
【０００７】
本発明は、ステンレス鋼材の表面に生成した酸化膜の厚みの個体差やばらつきによらず、ステンレス鋼材上に形成する金属めっき層について、密着性に優れ、厚みを薄く且つ均一なものとし、金属めっき層の耐食性、導電性及び平滑性などを向上できる金属めっき被覆ステンレス材の製造方法を提供することを目的とする。
【課題を解決するための手段】
【０００８】
本発明者等は、ステンレス鋼材について、エッチング剤により処理した後、酸化処理剤で処理し、その後、表面を改質する処理を施すことにより、上記目的を達成できることを見出し本発明を完成させるに至った。
【０００９】
すなわち、本発明によれば、ステンレス鋼材の表面に生成した酸化膜を、１〜９９ｗｔ％の濃度でエッチング剤を含有するエッチング剤の水溶液により２０〜６０℃で５〜６００秒処理することで減膜する工程であって、前記エッチング剤として、フッ化水素アンモニウム、硫酸、硝酸及び塩酸のうちいずれか１種又はこれらの混合物を用いる減膜工程と、前記減膜した酸化膜を、５〜２５ｗｔ％の濃度で酸化処理剤を含有する酸化処理剤の水溶液により２０〜６０℃で１〜３０秒処理することで増膜する工程であって、前記酸化処理剤として、硝酸及び硫酸のうちいずれか１種又はこれらの混合物を用いる増膜工程と、増膜工程を経た前記ステンレス鋼材を、硫酸水溶液に接触させ、その表面を、金属めっき処理に適した状態に改質する改質工程と、前記改質工程の後に、前記ステンレス鋼材に無電解金属めっき処理を施す金属めっき工程と、を有し、金属めっき処理に適した状態として、ステンレス鋼材の酸化膜の表面におけるオージェ電子分光分析によるＣｒ／Ｏ値を０．０５〜０．２の範囲およびＣｒ／Ｆｅ値を０．５〜０．８の範囲とした状態とする金属めっき被覆ステンレス材の製造方法が提供される。
【００１０】
本発明の製造方法の前記改質工程において、前記ステンレス鋼材を、硫酸濃度が２０〜２５体積％である硫酸水溶液に、５０〜７０℃の温度で５〜６００秒間浸漬させる処理を行うことが好ましい。
【発明の効果】
【００１１】
本発明によれば、ステンレス鋼材の表面に生成された酸化膜を、エッチング剤により意図的に減膜したのち、当該減膜した酸化膜を、酸化処理剤により意図的に増膜するので、ステンレス鋼材の表面に生成した酸化膜の厚みばらつきによらず、形成する金属めっき層について、結果的に密着性に優れ、厚みを薄く且つ均一なものとすることができる。これにより、耐食性、導電性及び平滑性などの金属めっき層に要求される特性に優れた金属めっき被覆ステンレス材の製造方法を提供することができる。
【図面の簡単な説明】
【００１２】
【図１】図１は、本発明の実施形態に係る金属めっき被覆ステンレス材の断面図である。
【図２】図２は、金属めっき被覆ステンレス材を製造するための各工程を説明するための図である。
【図３】図３は、実施例及び比較例で得られた金属めっき被覆ステンレス材１の接触抵抗を測定する方法を説明するための図である。
【発明を実施するための形態】
【００１３】
以下、本実施形態の金属めっき被覆ステンレス材１の製造方法について説明する。
本実施形態の金属めっき被覆ステンレス材１は、ステンレス鋼材１０に対して、エッチング処理剤で処理することで酸化膜１１を減膜する減膜工程、酸化処理剤により処理することで酸化膜１１を増膜する増膜工程、酸化膜１１を改質する改質工程、及び酸化膜１１上に金属めっき層を形成する金属めっき工程の各処理を施すことにより形成され、図１に示すように、ステンレス鋼材１０を被覆する酸化膜１１上に金属めっき層２０が形成されてなる。
【００１４】
＜減膜工程＞
まず、本実施形態では、金属めっき被覆ステンレス材１の基板となるステンレス鋼材１０を準備する。基板としては、特に限定されず、ＳＵＳ３１６Ｌ、ＳＵＳ３１６、ＳＵＳ３０４などのステンレス鋼材が挙げられる。また、ステンレス鋼材にはマルテンサイト系、フェライト系、オーステナイト系などが挙げられるが、特にオーステナイト系ステンレス鋼材が好適である。ステンレス鋼材１０の形状としては、特に限定されず、使用用途に応じて適宜選択することができるが、たとえば、線形状や板形状に加工された導電性の金属部品、板を凹凸形状に加工してなる導電性部材、ばね形状や筒形状に加工された電子機器の部品などの用途に応じて必要な形状に加工したもの用いることができる。また、ステンレス鋼材１０の長さ（幅）、太さ（直径）や厚み（板厚）は、特に限定されず、使用用途に応じて適宜選択することができる。
【００１５】
本実施形態では、このように準備したステンレス鋼材１０について、表面に自然に生成した酸化膜１１（不動態膜）を、エッチング剤により減膜する減膜工程の処理を所定の条件で管理して行う。具体的には、ステンレス鋼材１０をエッチング剤に接触させることで、ステンレス鋼材１０の表面の酸化膜１１の一部を除去し、図２に示すように、酸化膜１１を減膜する。図２は、未処理のステンレス鋼材１０が、減膜工程、増膜工程、改質工程及び金属めっき工程を経て金属めっき被覆ステンレス材１が形成される様子の一例を示す図である。なお、図２では、減膜工程を経たステンレス鋼材１０、増膜工程を経たステンレス鋼材１０、及び改質工程を経たステンレス鋼材１０について、それぞれ走査型オージェ電子分光分析装置（ＡＥＳ）により測定し、酸素（Ｏ）及び鉄（Ｆｅ）の原子濃度（ａｔ％）の推移を示したグラフを示した。図２において、縦軸は酸素（Ｏ）又は鉄（Ｆｅ）の原子濃度を示し、横軸はステンレス鋼材１０の表面から走査型オージェ電子分光分析装置（ＡＥＳ）により測定した深さを示す。
【００１６】
本実施形態では、準備したステンレス鋼材１０（図２では、「未処理」と記載した）に対して、このようにエッチング剤と接触させる処理を行うことにより、図２に示すように、表面の酸化膜１１を減膜することができる。すなわち、図２の例では、走査型オージェ電子分光分析装置（ＡＥＳ）により測定して得たグラフを参照すると、ステンレス鋼材１０の表面から、酸素（Ｏ）の原子濃度が鉄（Ｆｅ）の原子濃度より小さくなる深さまでを酸化膜１１の厚みとした場合に、酸化膜１１の厚みは、未処理の状態では４．６ｎｍであったものが、減膜工程を経ることで４．０ｎｍまで減膜する。本実施形態では、減膜工程により減膜された酸化膜１１は、図２に示すように、全体的に厚みが減少する。
【００１７】
減膜工程で用いるエッチング剤としては、酸化膜１１を減膜できるものであればよく、特に限定されないが、フッ化水素アンモニウム、硫酸、硝酸及び塩酸のうちいずれか１種又はこれらの混合物を用いることが好ましく、フッ化水素アンモニウムまたは塩酸と硝酸を混ぜた塩酸と硝酸の混酸が特に好ましい。
【００１８】
減膜工程では、上記エッチング剤の水溶液をステンレス鋼材１０に接触させることで、ステンレス鋼材１０表面の酸化膜１１の一部を除去できるが、水溶液中におけるエッチング剤の濃度としては、好ましくは１〜９９ｗｔ％であり、酸性溶液の種類によって使用に適した濃度に調整すればよい。特にフッ化水素アンモニウム溶液で処理する場合の濃度は、好ましくは１〜１５ｗｔ％、より好ましくは３〜５ｗｔ％である。エッチング剤の濃度を上記範囲とすることにより、ステンレス鋼材１０の酸化膜１１を適切に減膜できる。
【００１９】
ステンレス鋼材１０をエッチング剤に接触させる方法としては、酸化膜１１をできる限り均一な厚みで適切に減膜できる方法であればよく、ステンレス鋼材１０をエッチング剤の水溶液に浸漬させる方法、ステンレス鋼材１０にエッチング剤の水溶液をスプレーする方法等を用いることができる。
【００２０】
ステンレス鋼材１０をエッチング剤の水溶液に浸漬させる場合には、水溶液の温度は、好ましくは２０〜６０℃、より好ましくは２５〜５０℃である。さらに、ステンレス鋼材１０をエッチング剤の水溶液に浸漬させる時間は、好ましくは５〜６００秒、より好ましくは１０〜１２０秒である。
【００２１】
本実施形態では、減膜工程において酸化膜１１の一部を除去する際には、ステンレス鋼材１０の地鉄（ステンレス鋼材１０において、酸化されておらず酸化膜１１となっていない基体部分）が露出しないようにすることが望ましい。すなわち、ステンレス鋼材１０の地鉄が露出してしまうと、露出した部分が、空気中の酸素や水中の酸素と接触し、新たな酸化膜１１が自然に生成してしまうこととなる。このように自然に生成される酸化膜１１は、厚みが不均一となり易いため、本実施形態では、減膜工程において、ステンレス鋼材１０の地鉄が露出しない程度に酸化膜１１を減膜することにより、ステンレス鋼材１０に新たな酸化膜１１が自然に生成されてしまうことが防止される。
【００２２】
＜増膜工程＞
次いで、減膜工程により酸化膜１１の増膜を行ったステンレス鋼材１０に対し、酸化処理剤を接触させることにより、図２に示すように酸化膜１１を増膜する増膜工程の処理を行う。
【００２３】
本実施形態では、減膜工程を経たステンレス鋼材１０に対して、このように酸化処理剤と接触させる処理を所定の条件で管理して行うことにより、図２に示すように、酸化膜１１を増膜することができる。すなわち、図２に示す例では、走査型オージェ電子分光分析装置（ＡＥＳ）により測定して得たグラフを参照すると、ステンレス鋼材１０の表面から、酸素（Ｏ）の原子濃度が鉄（Ｆｅ）の原子濃度より小さくなる深さまでを酸化膜１１の厚みとした場合に、酸化膜１１の厚みは、減膜工程を経た状態では４．０ｎｍであったものが、増膜工程を経ることで６．２ｎｍに増膜する。
【００２４】
本実施形態では、上述したように、酸化処理剤を用いて酸化膜１１を増膜することにより、酸化膜１１を増膜するとともに、酸化膜１１の厚みを均一化することができる。すなわち、未処理のステンレス鋼材１０は、図２に示すように、未処理のステンレス鋼材１０の酸化膜１１を全体的に減膜したステンレス鋼材１０（減膜工程後のステンレス鋼材１０）は、酸化膜１１の厚みが不均一なものとなっており、そのため、酸化膜１１が薄い部分はさらに酸化し易い状態となり、酸化膜１１が厚い部分は酸化し難い状態となっている。これに対し、酸化処理剤を用いて意図的にステンレス鋼材１０の表面を酸化させることで、ステンレス鋼材１０のうち、酸化し易い部分（酸化膜１１が薄い部分）の酸化膜１１の増膜が進行する一方で、酸化し難い部分（酸化膜１１が厚い部分）は増膜が抑制される。その結果、ステンレス鋼材１０の表面全体が同程度に酸化されることとなり、ステンレス鋼材１０上の酸化膜１１の厚みが均一化する。
【００２５】
本実施形態では、上述した減膜工程及び増膜工程を行うことにより、ステンレス鋼材１０の表面の酸化膜１１の厚みを意図的に均一なものとすることができる。これにより、本実施形態によれば、得られる被覆ステンレス材１上に、良好な金属めっき層２０を形成できるようになり、金属めっき層２０の密着性及び耐食性に優れた金属めっき被覆ステンレス材１を製造可能となる。
【００２６】
増膜工程で用いる酸化処理剤としては、酸化膜１１を適切に増膜できるものであればよく、特に限定されないが、硝酸及び硫酸のうちいずれか１種又はこれらの混合物を用いることが好ましく、硝酸が特に好ましい。
【００２７】
増膜工程では、上記酸化処理剤の水溶液をステンレス鋼材１０に接触させることで、ステンレス鋼材１０の表面を酸化させることができるが、水溶液中における酸化処理剤の濃度は、好ましくは５〜２５ｗｔ％、より好ましくは１５〜２０ｗｔ％である。酸化処理剤の濃度を上記範囲とすることにより、ステンレス鋼材１０の表面を適切に酸化させることができる。
【００２８】
ステンレス鋼材１０を酸化処理剤に接触させる方法としては、酸化膜１１の厚みができる限り均一となるように酸化膜１１を増膜できる方法であればよく、ステンレス鋼材１０を酸化処理剤の水溶液に浸漬させる方法、ステンレス鋼材１０に酸化処理剤の水溶液をスプレーする方法等を用いることができる。
【００２９】
ステンレス鋼材１０を酸化処理剤の水溶液に浸漬させる場合には、水溶液の温度は、好ましくは２０〜６０℃、より好ましくは２５〜４０℃である。さらに、ステンレス鋼材１０を酸化処理剤の水溶液に浸漬させる時間は、好ましくは１〜３０秒、より好ましくは２〜１５秒である。
【００３０】
＜改質工程＞
次いで、増膜工程により酸化膜１１の増膜を行ったステンレス鋼材１０について、表面の酸化膜１１を、金属めっき処理に適した状態に改質する改質工程の処理を行う。本実施形態では、改質工程の処理を行うことにより、図１，２に示すように酸化膜１１で被覆されたステンレス鋼材１０が得られる。
【００３１】
金属めっき処理に適した状態としては、酸化膜１１の表面におけるオージェ電子分光分析によるＣｒ／Ｏ値（Ｃｒ／Ｏのモル比）及びＣｒ／Ｆｅ値（Ｃｒ／Ｆｅのモル比）が、次の範囲に調整された状態が挙げられる。すなわち、Ｃｒ／Ｏ値が好ましくは０．０５〜０．２、より好ましくは０．０５〜０．１５の範囲である。またＣｒ／Ｆｅ値が好ましくは０．５〜０．８、より好ましくは０．５〜０．７の範囲である。
【００３２】
本実施形態においては、ステンレス鋼材１０における酸化膜１１の表面のオージェ電子分光分析によるＣｒ／Ｏ値及びＣｒ／Ｆｅ値を上記範囲に制御することにより、酸化膜１１上に形成される金属めっき層２０の被覆率（すなわち、酸化膜１１上の金属めっき層２０が形成された面における、金属めっき層２０によって被覆されている面積の割合）が向上し、密着性及び耐食性に優れたものとなる。
【００３３】
なお、本実施形態において、オージェ電子分光分析によるＣｒ／Ｏ値及びＣｒ／Ｆｅ値は、たとえば、次の方法により測定することができる。すなわち、まず、酸化膜１１の表面について、走査型オージェ電子分光分析装置（ＡＥＳ）を用いて測定を行い、酸化膜１１の表面のＣｒ、Ｏ、及びＦｅの原子％を算出する。そして、酸化膜１１の表面のうち、５箇所について、走査型オージェ電子分光分析装置による測定を行い、得られた結果を平均することにより、Ｃｒ／Ｏ値（Ｃｒの原子％／Ｏの原子％）及びＣｒ／Ｆｅ値（Ｃｒの原子％／Ｆｅの原子％）を算出することができる。なお、本実施形態においては、走査型オージェ電子分光分析装置を用いた測定により得られたピークのうち、５１０〜５３５ｅＶのピークをＣｒのピークとし、４８５〜５２０ｅＶのピークをＯのピークとし、５７０〜６００ｅＶのピークをＦｅのピークとし、これらＣｒ，Ｏ，Ｆｅの合計を１００原子％として、Ｃｒ、Ｏ、及びＦｅの原子％を測定する。
【００３４】
本実施形態の改質工程では、ステンレス鋼材１０の酸化膜１１において、オージェ電子分光分析によるＣｒ／Ｏ値及びＣｒ／Ｆｅ値を上記範囲とする方法としては、たとえば、増膜工程を経たステンレス鋼材１０を、硫酸水溶液に浸漬させる方法が挙げられる。
【００３５】
改質工程においてステンレス鋼材１０を硫酸水溶液に浸漬させる場合には、硫酸水溶液の硫酸濃度は、好ましくは２０〜２５体積％である。また、ステンレス鋼材１０を浸漬させる際の温度は、好ましくは５０〜７０℃、より好ましくは６０〜７０℃である。さらに、ステンレス鋼材１０を硫酸水溶液に浸漬させる時間は、好ましくは３〜６００秒、より好ましくは５〜３００秒である。
【００３６】
本実施形態によれば、改質工程において、ステンレス鋼材１０を硫酸水溶液に浸漬させる方法を用いる場合において、硫酸濃度、温度、及び浸漬時間の条件を上記範囲とすることにより、ステンレス鋼材１０の表面の酸化膜１１の一部が除去されるとともに、ステンレス鋼材１０上に、表面のオージェ電子分光分析によるＣｒ／Ｏ値及びＣｒ／Ｆｅ値が上述した範囲に制御されたステンレス鋼材表面を得ることができる。
【００３７】
なお、本実施形態では、増膜工程により酸化膜１１が増膜したステンレス鋼材１０は、上述した改質工程を経ることにより、通常、酸化膜１１が減膜する。たとえば、図２に示す例では、走査型オージェ電子分光分析装置（ＡＥＳ）により測定して得たグラフを参照すると、ステンレス鋼材１０の表面から、酸素（Ｏ）の原子濃度が鉄（Ｆｅ）の原子濃度より小さくなる深さまでを酸化膜１１の厚みとした場合に、酸化膜１１の厚みは、増膜工程を経た状態では６．２ｎｍであったものが、改質工程を経ることで２．７ｎｍまで減膜する。
【００３８】
＜金属めっき工程＞
次いで、改質工程により改質を行ったステンレス鋼材１０について、金属めっきを施し、表面に金属めっき層２０を形成する金属めっき工程の処理を行う。
【００３９】
なお、金属めっき層２０を構成する金属としては、金（Ａｕ）、銀（Ａｇ）、パラジウム（Ｐｄ）、白金（Ｐｔ）、ロジウム（Ｒｈ）、ルテニウム（Ｒｕ）、銅（Ｃｕ）、錫（Ｓｎ）、クロム（Ｃｒ）、ニッケル（Ｎｉ）、コバルト（Ｃｏ）、鉄（Ｆｅ）、リン（Ｐ）、ホウ素（Ｂ）のうちいずれか一の金属、又はこれらのうち少なくとも二以上の金属を含む合金が挙げられ、これらのうち、Ａｕ、Ａｇ、Ｐｄ又はＰｔが特に好ましい。また、金属めっき層２０を形成するめっき方法は特に限定されないが、Ａｕ、Ａｇ、Ｐｄ、Ｐｔ、Ｒｈ、Ｒｕ、Ｃｕ、Ｓｎ、Ｃｒ、Ｎｉ、Ｃｏ、Ｆｅ、Ｐ、Ｂなどの塩を含むめっき浴を用いて、無電解めっきにより形成することが好ましい。
【００４０】
ここで挙げたＡｕ、Ａｇ、Ｐｄ、Ｐｔ、Ｒｈ、Ｒｕ、Ｃｕ、Ｓｎ、Ｃｒ、Ｎｉは、いずれも、標準電極電位が大きく貴な金属であり、かつ、接触抵抗が低い、という共通の性質を有している。そのため、金属めっき層２０を構成する金属として上記のいずれの金属を用いた場合であっても、得られる金属めっき被覆ステンレス材１は、金属めっき層２０のめっき性、密着性、耐食性及び導電性に優れるものとなる。
【００４１】
なお、金属めっき層２０の被覆率、すなわち、酸化膜１１上の金属めっき層２０が形成された面における、金属めっき層２０によって被覆されている面積の割合としては、好ましくは９５％以上である。金属めっき層２０の被覆率を９５％以上とすることにより、金属めっき層２０のピンホールを低減させることができ、これにより、ピンホールをきっかけとした金属めっき層２０の剥離を防止することができるとともに、得られる金属めっき被覆ステンレス材１について、耐食性及び導電性をより向上させることができる。
【００４２】
金属めっき層２０を構成する主な金属として金を用いる場合には、形成する金属めっき層２０の厚みは、好ましくは２〜２０ｎｍであり、より好ましくは２〜５ｎｍである。主に金からなる金属めっき層２０の厚みが薄過ぎると、ステンレス鋼材１０の酸化膜１１上に均一な金属めっき層２０が形成されず、金属めっき被覆ステンレス材１の耐食性及び導電性が低下するおそれがある。一方、主に金からなる金属めっき層２０の厚みが厚過ぎると、コスト的に不利になる。
【００４３】
また、金属めっき層２０を構成する主な金属として銀を用いる場合には、形成する金属めっき層２０の厚みは、好ましくは１０〜２００ｎｍであり、より好ましくは２０〜１００ｎｍである。主に銀からなる金属めっき層２０の厚みが薄過ぎると、ステンレス鋼材１０の酸化膜１１上に均一な金属めっき層２０が形成されず、金属めっき被覆ステンレス材１の耐食性及び導電性が低下するおそれがある。一方、主に銀からなる金属めっき層２０の厚みが厚過ぎると、コスト的に不利になる。
【００４４】
あるいは、金属めっき層２０を構成する主な金属として金及び銀以外の金属を用いる場合には、形成する金属めっき層２０の厚みは、好ましくは２〜２０ｎｍであり、より好ましくは２〜５ｎｍである。このような金属からなる金属めっき層２０の厚みが薄過ぎると、ステンレス鋼材１０の酸化膜１１上に均一な金属めっき層２０が形成されず、金属めっき被覆ステンレス材１の耐食性及び導電性が低下するおそれがある。一方、このような金属からなる金属めっき層２０の厚みが厚過ぎると、コスト的に不利になる。
【００４５】
以上のようにして、金属めっき工程によりステンレス鋼材１０に金属めっき処理を施し、酸化膜１１上に金属めっき層２０を形成することにより、金属めっき被覆ステンレス材１を得ることができる。
【００４６】
本実施形態によれば、基板として準備したステンレス鋼材１０について、表面に自然に生成した酸化膜１１の厚みのばらつき（すなわち、ステンレス鋼材の個体差に基づく酸化膜１１の厚みばらつきや、一のステンレス鋼材の同一面内における酸化膜１１の厚みばらつき）によらず、減膜工程及び増膜工程により、酸化膜１１の厚みを均一なものとすることができる。具体的には、未処理の状態のステンレス鋼材１０について、酸化膜１１の厚みがばらついていたとしても、ステンレス鋼材１０の酸化膜１１は、減膜工程により減膜した後、増膜工程により増膜することで、ステンレス鋼材１０の表面に生成した酸化膜１１の厚みの個体差やばらつきによらず、均一な厚みに調整される。
【００４７】
そして、本実施形態では、このように厚みが均一化された酸化膜１１に対して、上述した改質工程を行うことで、酸化膜１１を金属めっき処理に適した状態とすることができ、その後の金属めっき工程にて、厚みが薄く且つ均一な金属めっき層２０を形成できるようになる。
【００４８】
これにより、本実施形態では、ステンレス鋼材１０の表面に生成した酸化膜１１のばらつきによらず、厚みが均一で金属めっき処理に適した酸化膜１１が形成され、このような酸化膜１１上に、厚みが薄く且つ均一な金属めっき層２０が形成される。その結果、本実施形態によれば、金属めっき層２０の密着性及び耐食性に優れた金属めっき被覆ステンレス材１を製造することができる。
【００４９】
また、本実施形態の金属めっき被覆ステンレス材１は、上述したように、コネクタ、スイッチ、もしくはプリント配線基板などに用いられる電気接点材料として用いることができるが、燃料電池用セパレータとして用いることもできる。燃料電池用セパレータは、燃料電池スタックを構成する燃料電池セルの部材として用いられ、ガス流路を通じて電極に燃料ガスや空気を供給する機能、及び電極で発生した電子を集電する機能を有するものである。金属めっき被覆ステンレス材１を、燃料電池用セパレータとして用いる際には、ステンレス鋼材１０については、予めその表面に燃料ガスや空気の流路として機能する凹凸（ガス流路）が形成されたものを準備し、このステンレス鋼材１０に対して、上述した減膜工程、増膜工程、改質工程及び金属めっき工程の各処理を施すことが好ましい。ガス流路を形成する方法としては、特に限定されないが、たとえば、プレス加工により形成する方法が挙げられる。
【００５０】
なお、通常、表面に金属めっき層が形成されたステンレス鋼材を燃料電池用セパレータとして用いる場合には、燃料電池用セパレータは、燃料電池内における高温かつ酸性雰囲気の環境にさらされるため、表面の金属めっき層の被覆率が低いときには、基板となるステンレス鋼材の腐食が早期に進行してしまい、これにより、ステンレス鋼材表面に生成した腐食生成物により電気抵抗値が増加し、電極で発生した電子を集電する燃料電池用セパレータとしての機能が低下してしまうという問題がある。
【００５１】
これに対し、本実施形態の金属めっき被覆ステンレス材１によれば、上述したように、被覆率及び密着性に優れた金属めっき層２０が形成されているため、このような燃料電池用セパレータとしても好適に用いることができる。
【実施例】
【００５２】
以下に、実施例を挙げて、本発明についてより具体的に説明するが、本発明は、これら実施例に限定されない。
なお、実施例及び比較例にて得られた金属めっき被覆ステンレス材１の評価方法は、以下のとおりである。
【００５３】
＜接触抵抗値の測定＞
金属めっき被覆ステンレス材１について、図３に示す測定系を用いて、接触抵抗値の測定を行った。なお、図３に示す測定系は、２枚の金属めっき被覆ステンレス材１と、金めっき被覆された銅電極２と、電圧計３と、電流計４とから構成される。接触抵抗値の測定は、具体的には、まず、金属めっき被覆ステンレス材１を幅２０ｍｍ、長さ２０ｍｍ、厚さ０．１ｍｍの大きさに加工し、図３に示すように、金めっき被覆ステンレス材１を２枚重ね合わせたものを、金めっき被覆された銅電極２によって両側から挟んで固定することで、図３に示す測定系とした。次いで、金めっき被覆された銅電極２に一定の荷重を加えながら、抵抗計(日置電機社製、ミリオームハイテスタ３５４０)を用いて、試験片の接触抵抗値を測定した。
【００５４】
《実施例１》
まず、ステンレス鋼材１０としてＳＵＳ３１６Ｌを準備した。次いで、準備したステンレス鋼材１０について水洗及び脱脂した後、フッ化水素アンモニウム濃度：３ｗｔ％のフッ化水素アンモニウム水溶液に、温度：３０℃、浸漬時間：６０秒の条件で浸漬させる処理（減膜工程の処理）を行うことで、ステンレス鋼材１０の表面の酸化膜１１を減膜した。
【００５５】
次いで、酸化膜１１を減膜したステンレス鋼材１０を水洗した後、硝酸濃度：２０ｗｔ％の硝酸水溶液に、温度：３０℃、浸漬時間：３秒の条件で浸漬させる処理（増膜工程の処理）を行うことで、ステンレス鋼材１０の表面の酸化膜１１を増膜した。
【００５６】
その後、酸化膜１１を増膜したステンレス鋼材１０を水洗した後、硫酸濃度：２５体積％の硫酸水溶液に、温度：７０℃、浸漬時間：５秒の条件で浸漬させる処理（改質工程の処理）を行うことにより、ステンレス鋼材１０の表面の酸化膜１１を改質した。
【００５７】
そして、酸化膜１１を改質したステンレス鋼材１０を水洗した後に、無電解パラジウム合金めっき浴を用いて、ｐＨ５．５、３８℃、４分間の条件で無電解めっきする処理（金属めっき工程の処理）を行うことにより、酸化膜１１上に、厚さ約４０ｎｍの金属めっき層２０を形成し、金属めっき被覆ステンレス材１を得た。
【００５８】
次いで、得られた金属めっき被覆ステンレス材１について、上述した方法にしたがって、接触抵抗の測定を行った。さらに、金属めっき被覆ステンレス材１を、温度２５０℃の環境にて１時間保管する熱処理を施し、再度、接触抵抗の測定を行った。結果を表１に示す。
【００５９】
《実施例２》
まず、ステンレス鋼材１０としてＳＵＳ３１６Ｌを準備した。次いで、準備したステンレス鋼材１０について水洗及び脱脂した後、塩酸濃度：１８ｗｔ％と硝酸濃度：１ｗｔ％の塩酸と硝酸を混ぜた水溶液に、温度：４０℃、浸漬時間：１５秒の条件で浸漬させる処理（減膜工程の処理）を行うことで、ステンレス鋼材１０の表面の酸化膜１１を減膜した。
【００６０】
次いで、酸化膜１１を減膜したステンレス鋼材１０を水洗した後、硝酸濃度：２０ｗｔ％の硝酸水溶液に、温度：３０℃、浸漬時間：３秒の条件で浸漬させる処理（増膜工程の処理）を行うことで、ステンレス鋼材１０の表面の酸化膜１１を増膜した。
【００６１】
その後、酸化膜１１を増膜したステンレス鋼材１０を水洗した後、硫酸濃度：２５体積％の硫酸水溶液に、温度：７０℃、浸漬時間：５秒の条件で浸漬させる処理（改質工程の処理）を行うことにより、ステンレス鋼材１０の表面の酸化膜１１を改質した。
【００６２】
そして、酸化膜１１を改質したステンレス鋼材１０を水洗した後に、無電解パラジウム合金めっき浴を用いて、ｐＨ５．５、３８℃、４分間の条件で無電解めっきする処理（金属めっき工程の処理）を行うことにより、酸化膜１１上に、厚さ約４０ｎｍの金属めっき層２０を形成し、金属めっき被覆ステンレス材１を得た。
【００６３】
次いで、得られた金属めっき被覆ステンレス材１を、温度２５０℃の環境にて１時間保管する熱処理を施し、上述した方法にしたがって、接触抵抗の測定を行った。結果を表１に示す。
【００６４】
《比較例１》
ステンレス鋼材１０をフッ化水素アンモニウム水溶液に浸漬させる処理（減膜工程の処理）を行わなかった以外は、実施例１と同様にして金属めっき被覆ステンレス材を作製し、同様に接触抵抗の測定を行った。結果を表１に示す。
【００６５】
【表１】
0006628585.tif 000002
【００６６】
表１の結果より、上述した減膜工程、増膜工程及び改質工程を経て金属めっき被覆ステンレス材１を作製した実施例１においては、熱処理前の接触抵抗値が５．４ｍΩであるのに対し、熱処理後の接触抵抗値が６．１ｍΩであり、熱処理を加えても接触抵抗値がほとんど変化しないことが確認された。同様に、表１の結果より、上述した減膜工程、増膜工程及び改質工程を経て金属めっき被覆ステンレス材１を作製した実施例２においては、熱処理後の接触抵抗値が４．０ｍΩであり、熱処理を加えても接触抵抗値が低いことが確認された。なお、金属めっき被覆ステンレス材１において、金属めっき層２０の形成が不十分であり、ステンレス鋼材１０の一部が露出している場合には、熱処理により、ステンレス鋼材１０の露出部分に、酸化クロムや、酸化鉄が形成され、金属めっき被覆ステンレス材１の接触抵抗値は上昇することとなる。これに対し、実施例１の金属めっき被覆ステンレス材１は、熱処理を加えた場合にも、接触抵抗値が上昇していないため、ステンレス鋼材１０が露出することなく、良好に金属めっき層２０が形成されていることが確認された。また、実施例２の金属めっき被覆ステンレス材１は、熱処理を加えた場合であっても、低い接触抵抗値を維持することができているため、ステンレス鋼材１０が露出することなく、良好に金属めっき層２０が形成されていることが確認された。
【００６７】
一方、表１の結果より、減膜工程を経ずに金属めっき被覆ステンレス材を作製した比較例１においては、熱処理前の接触抵抗値が５．８ｍΩであるのに対し、熱処理後の接触抵抗値が６０．１ｍΩであり、熱処理によって接触抵抗値が増加したことが確認された。これにより、減膜工程を経ずに作製された金属めっき被覆ステンレス材１は、ステンレス鋼材１０の露出に起因する接触抵抗値の上昇がみられるため、金属めっき層２０の形成が不十分であることが確認された。
【符号の説明】
【００６８】
１…金属めっき被覆ステンレス材
１０…ステンレス鋼材
１１…酸化膜
２０…金属めっき層
【図１】
0006628585.tif 000003
【図２】
0006628585.tif 000004
【図３】
0006628585.tif 000005